(57)【要約】【課題】回折光学素子において、回折格子の格子側面の影響を含めた回折効率の波長特性を均一に近付ける。【解決手段】回折光学素子１０は、それぞれ異なる材料により形成された複数の回折格子１，２が積層されて構成される。複数の回折格子の材料をそれぞれ、該回折光学素子の使用波長帯域のうち２／３以上の範囲において、以下に示すΔΦ（λ）が短波長側ほど大きくなる材料とする。2014006280.tif 000022ただし、λは使用波長帯域に含まれる波長であり、ｎｉは複数の回折格子のうちｉ番目の回折格子の材料の波長λに対する屈折率であり、ｄｉはｉ番目の回折格子の格子高さであり、ｍは使用回折次数である。【選択図】図１
2014006280.tif 000002
【特許請求の範囲】
【請求項１】
それぞれ異なる材料により形成された複数の回折格子が積層されて構成された回折光学素子であって、
前記複数の回折格子の材料はそれぞれ、該回折光学素子の使用波長帯域のうち２／３以上の範囲において、以下に示すΔΦ（λ）が短波長側ほど大きくなる材料であることを特徴とする回折光学素子。
2014006280.tif 000019
ただし、λは前記使用波長帯域に含まれるいずれかの波長であり、ｎｉは前記複数の回折格子のうちｉ番目の回折格子の材料の波長λに対する屈折率であり、ｄｉは前記ｉ番目の回折格子の格子高さであり、ｍは使用回折次数である。
【請求項２】
前記複数の回折格子の材料はそれぞれ、前記使用波長帯域の全域において、ΔΦ（λ）が短波長側ほど大きくなる材料であることを特徴とする請求項１に記載の回折光学素子。
【請求項３】
該回折光学素子が、互いに異なる材料により形成された第１の回折格子と第２の回折格子が積層されて構成され、
前記第１および第２の回折格子の格子面が互いに密着していることを特徴とする請求項１または２に記載の回折光学素子。
【請求項４】
前記使用波長帯域が、可視波長帯域であることを特徴とする請求項１から３のいずれか１項に記載の回折光学素子。
【請求項５】
以下の２つの関係をともに満足することを特徴とする請求項１から４のいずれか１項に記載の回折光学素子。
2014006280.tif 000020
ただし、λν１およびλν２はともに可視波長帯域の波長（ｎｍ）であり、λ５５０は波長５５０ｎｍであり、Ｅ−ｎは×１０−ｎである。
【請求項６】
以下の関係を満足することを特徴とする請求項１から５のいずれか１項に記載の回折光学素子。
2014006280.tif 000021
ただし、λνは可視波長帯域の波長（ｎｍ）であり、λ５５０は波長５５０ｎｍであり、
Ｅ−ｎは×１０−ｎである。
【請求項７】
該回折光学素子の使用回折次数が、＋１次または−１次であることを特徴とする請求項１から６のいずれか１項に記載の回折光学素子。
【請求項８】
該回折光学素子の格子ピッチが、８０μｍ以上であることを特徴とする請求項１から７のいずれか１項に記載の回折光学素子。
【請求項９】
請求項１から８のいずれか１項に記載の回折光学素子を用いたことを特徴とする光学系。
【請求項１０】
請求項９に記載の光学系を用いたことを特徴とする光学機器。
【発明の詳細な説明】
【技術分野】
【０００１】
本発明は、回折光学素子に関し、特に複数の回折格子を積層して構成された回折光学素子に関する。
【背景技術】
【０００２】
レンズを含む光学系における色収差を減じる方法として、レンズの表面や光学系の一部に回折光学素子を設ける方法が知られている。このような回折光学素子を用いる方法は、光学系中の屈折面と回折面とで、ある基準波長の光線に対する偏向方向が逆になるという物理現象を利用したものである。また、回折光学素子は、その周期的構造の周期を適宜変化させることで非球面レンズのような光学作用を持つことができるので、色収差以外の諸収差の低減にも有効である。
【０００３】
一般に、回折光学素子は、光入射方向に対して斜めに面する格子面と互いに隣り合う格子面間をつなぐ格子側面（格子壁面）とにより形成されるブレーズ構造を有する。このようなブレーズ構造の回折光学素子は、特定の１つの次数（以下、「特定次数」または「使用回折次数」という）と特定の波長に対して、高い回折効率で光を回折することができる。一方、特定次数の回折効率を可視波長帯域の全域で十分高くするための回折光学素子の構成が特許文献１に開示されている。特許文献１にて開示された回折光学素子は、低屈折率高分散材料と高屈折率低分散材料を用いて形成された２つの回折格子を密着させることで構成され、各回折格子の格子高さが適切に設定されている。以下、このような回折光学素子を「密着２層ＤＯＥ」という。密着２層ＤＯＥは、特定次数の回折光に対して、広い波長帯域で高い回折効率を持つ。なお、ここにいう回折効率は、全透過光の光量に対する各次数の回折光の光量の割合である。
【０００４】
また、特許文献２にて開示されているように、可視波長域全域で９９％以上の高い回折効率を得るためには、部分分散比θｇＦが、通常の材料より小さな値を有する、つまりはリニア異常分散性を有する材料を用いることが知られている。
【先行技術文献】
【特許文献】
【０００５】
【特許文献１】特開平９−１２７３２１号公報
【特許文献２】特開２００８−２４１７３４号公報
【発明の概要】
【発明が解決しようとする課題】
【０００６】
しかしながら、従来の回折光学素子では、格子側面の回折に対する影響を含めた回折効率を考慮していないため、使用回折次数の回折光における回折効率の波長特性が長波長側の方が低くなってしまうという問題があった。これは、光学系に回折光学素子を使用した場合に、赤波長帯域の回折効率よりも青波長帯域の回折効率が高くなり、不要光において赤が目立つことになる。さらに、使用回折次数の回折光のカラーバランスをとるために、反射防止膜や画像処理等を用いて赤波長帯域の強度を上げると、不要光としての赤がさらに強調されてしまう。
【０００７】
本発明は、回折格子の格子側面の影響を含めた回折効率の波長特性を均一に近付けることができるようにした回折光学素子およびこれを用いた光学系、光学機器を提供する。
【課題を解決するための手段】
【０００８】
本発明の一側面としての回折光学素子は、それぞれ異なる材料により形成された複数の回折格子が積層されて構成される。複数の回折格子の材料はそれぞれ、該回折光学素子の使用波長帯域のうち２／３以上の範囲において、以下に示すΔΦ（λ）が短波長側ほど大きくなる材料であることを特徴とする。
2014006280.tif 000003
【０００９】
ただし、λは使用波長帯域に含まれる波長であり、ｎｉは複数の回折格子のうちｉ番目の回折格子の材料の波長λに対する屈折率であり、ｄｉはｉ番目の回折格子の格子高さであり、ｍは使用回折次数である。
【００１０】
なお、上記回折光学素子を含む光学系および該光学系を用いた光学機器も、本発明の他の一側面を構成する。
【発明の効果】
【００１１】
本発明によれば、積層される複数の回折格子の材料を特定することにより、各回折格子の格子側面の影響を含めた回折光学素子の回折効率の波長特性を均一に近付けることができる。そして、これを光学系や光学機器に用いることで、色収差が良好に低減される等、高い光学性能を有する光学系や光学機器を実現することができる。
【図面の簡単な説明】
【００１２】
【図１】本発明の実施例１である回折光学素子を含むレンズ素子の正面図および側面断面図。
【図２】上記回折光学素子の構造を示す模式図。
【図３】本発明の数値例１である回折光学素子の回折効率を示すグラフ。
【図４】本発明の数値例２である回折光学素子の回折効率を示すグラフ。
【図５】本発明の数値例３である回折光学素子の回折効率を示すグラフ。
【図６】本発明の数値例４である回折光学素子の回折効率を示すグラフ。
【図７】本発明の実施例２である撮影光学系の構成を示す断面図。
【図８】本発明に対する比較例１である回折光学素子の回折効率を示すグラフ。
【図９】本発明に対する比較例２である回折光学素子の回折効率を示すグラフ。
【図１０】本発明に対する比較例３である回折光学素子の回折効率を示すグラフ。
【発明を実施するための形態】
【００１３】
以下、本発明の実施例について図面を参照しながら説明する。
【実施例１】
【００１４】
図１には、本発明の実施例１である回折光学素子を含むレンズ素子を示している。２０，３０は基板レンズであり、これら基板レンズ２０，３０の間に回折光学素子１０が配置されている。具体的には、基板レンズ２０，３０のそれぞれの内側の面に回折光学素子１０が形成されている。回折光学素子１０が形成された各基板レンズの面は曲面である。ただし、回折光学素子１０の両側の基板を平板としてもよい。
【００１５】
回折光学素子１０は、図２に示すように、それぞれ光軸Ｏを中心とする同心円形状の複数の格子が形成された第１の回折格子１と第２の回折格子２とが、光軸Ｏが延びる方向（以下、光軸方向という）に積層されて構成されており、レンズ作用を有する。図２は、図１に示した回折光学素子１０のＡ−Ａ′線での断面を、格子の形状を分かり易くするためにデフォルメして示した図である。複数の格子が形成された方向（図１の正面図でいう半径方向）を、以下の説明では格子配列方向ともいう。
【００１６】
図２に示すように、回折光学素子１０は、第１の回折格子１と第２の回折格子２とが互いに密着するように積層されて構成されることで１つの回折光学素子（ＤＯＥ）として機能する密着２層ＤＯＥである。第１および第２の回折格子１，２は、各格子が格子面Ａと格子側面（格子壁面ともいう）Ｂとにより形成されたブレーズ構造を有する。格子面Ａは、光軸方向または光入射方向に対して斜めに面する斜面であり、格子側面Ｂは互いに隣り合う格子面Ａ間をつなぐように（光軸方向または光入射方向に延びるように）形成された面である。
【００１７】
また、第１および第２の回折格子１，２の格子ピッチは、光軸Ｏが通る中心から周辺に向かって徐々に変化（減少または増加）しており、これにより上述したレンズ作用としての収斂作用または発散作用を得ている。また、ブレーズ構造にすることで、回折光学素子１０に入射した光は、使用回折次数（図２では、＋１次）の回折光となって特定の方向に集中して回折する。使用回折次数とは、使用される回折光の回折次数であり、設計次数とも称される。
【００１８】
本実施例における回折光学素子１０に入射する光の波長領域である使用波長領域は、可視波長領域（例えば、４００〜７００ｎｍ）である。このため、可視波長帯域の全域で使用回折次数の回折光の回折効率が高くなるように第１および第２の回折格子１，２を構成する材料と形状（特に格子高さ）を選択する。具体的には、第１および第２の回折格子１，２を通過する光の最大光路長差（すなわち、格子の山と谷における光学光路長差の最大値）が、使用波長帯域内で、その光の波長の整数倍となるように、各回折格子の材料と形状を定める。なお、ここにいう「整数倍」には、完全な整数倍だけでなく、光学的に整数倍とみなせる程度に完全な整数倍からずれている場合も含み、「整数倍またはその近傍」と同義である。
【００１９】
上記のように回折格子の材料と格子高さを適切に設定することによって、使用波長帯域の全域で高い回折効率が得られる。なお、図２に示すように、格子高さｄは、格子配列方向に直交する法線方向における格子の先端（頂点）と溝の底点との間の高さである。
【００２０】
まず、従来のスカラー回折理論を用いた回折効率について説明する。複数の回折格子を積層した回折光学素子において、波長λを有するある回折次数において回折効率が最大となる条件は、以下の通りである。その条件は、格子の山と谷における光学光路長差（例えば、格子の山の頂点と谷の底点のそれぞれを通過する光線の光路長の差）を全回折格子にわたって加え合わせたものが波長の整数倍になることである。したがって、波長λの光が回折格子のベース面（格子配列方向に延びる面であり、図２中に点線で示す）に対して垂直に入射するときの回折次数ｍにおける回折効率が最大となる条件は以下の式（１）により表される。
2014006280.tif 000004
【００２１】
式（１）において、λは使用波長帯域に含まれるいずれかの波長であり、ｎｉは積層された複数の回折格子のうちｉ番目の回折格子を形成する材料の波長λでの屈折率である。ｄｉはｉ番目の回折格子の格子高さであり、ｍは回折次数である。
【００２２】
ｄｉの符号は、図２中のように０次回折光から下向きに回折する光線を正の回折次数の光線とするとき、図２中の下から上に向かって回折格子の格子高さが増加する場合は負とし、下から上に向かって回折格子の格子高さが減少する場合は正とする。
【００２３】
複数の回折格子を積層した回折光学素子の波長λおよび回折次数ｍでの回折効率η（λ）は、以下の式（２）により表される。
2014006280.tif 000005
【００２４】
ここで、mを使用回折次数として、ΔΦ（λ）を以下の式（３）のように定義する。
2014006280.tif 000006
【００２５】
この式（３）で定義されるΔΦ（λ）が０となる場合に、式（２）で示した回折効率η（λ）が１００％となる。
【００２６】
また、図１および図２に示した本実施例の回折光学素子１０のような密着２層ＤＯＥは、２つの回折格子を積層し、さらに該２つの回折格子の格子面を互いに密着させた構成を有する。この構成では、波長λの光が回折格子のベース面に対して垂直に入射するときの回折次数ｍにおける回折効率が最大となる条件は以下の式（４）により表される。
2014006280.tif 000007
【００２７】
式（４）において、ｎ１は第１の回折格子１を形成する材料の波長λに対する屈折率であり、ｎ２は第２の回折格子２を形成する材料の波長λに対する屈折率である。ｄは第１および第２の回折格子１，２の格子高さである。
【００２８】
本実施例の回折光学素子（密着２層ＤＯＥ）１０の波長λおよび回折次数ｍでの回折効率η（λ）は以下の式（５）により表される。
2014006280.tif 000008
【００２９】
本実施例では、回折光学素子１０において広い波長帯域で高い回折効率を得るために、第１の回折格子１に低屈折率で高分散の材料を用い、第２の回折格子２に高屈折率で低分散の材料を用いる。また、可視波長帯域の全域で９９％以上の回折効率を得るためには、低屈折率高分散材料に部分分散比θｇＦが通常の材料より小さいリニア分散特性を有する材料を用いることが知られている。このリニア分散特性を得るために、ベース樹脂材料にＩＴＯ微粒子を分散させて混合する方法も知られている。
【００３０】
また、ΔΦ（λ）を以下の式（６）のように定義する。
2014006280.tif 000009
【００３１】
この式（６）で定義されるΔΦが０となる場合に、式（５）で表される回折効率ηが１００％となる。
【００３２】
先に説明した特許文献１，２にて開示されている回折光学素子では、いずれもスカラー回折理論を用いて回折効率を計算し、設計評価を行っている。スカラー回折理論は、回折格子の格子ピッチが入射光の波長と比べて十分に大きい場合に高い精度で計算できることは知られている。しかし、このスカラー回折理論は、回折格子の格子面（斜面）による回折現象に関してのみ記述したものであり、格子側面の影響については考慮されていない。つまり、特許文献１，２にて開示されている回折効率には、格子側面の影響は考慮されていない。実際の回折光学素子には、当然に格子面だけでなく格子側面も存在する以上、格子側面の影響も考慮されるべきである。
【００３３】
次に、本実施例の特徴である厳密電磁場計算を用いた回折効率について説明する。この厳密電磁場計算を用いることで、格子面だけでなく格子側面も考慮した回折効率を計算することができる。厳密電磁場計算は、Ｍａｘｗｅｌｌ方程式を数値的に解くことにより、任意形状の構造物に対する透過回折光および反射回折光の各回折次数での回折効率を厳密に計算することができる。従来、厳密電磁場計算は、スカラー理論の精度が低下する、格子ピッチが入射光の波長に比べて小さい場合に用いられることが多い。しかし、格子ピッチが入射光の波長に比べて十分に大きい場合においても、厳密電磁場計算を用いて厳密な回折効率を求めることが可能である。
【００３４】
ここでは、厳密電磁場計算のうち厳密結合波解析（ＲＣＷＡ：Rigorous Coupled Wave Analysis）を用いて、以下の数値例１〜４に示す回折光学素子の回折効率を評価した。
【００３５】
従来のスカラー回折理論では式（３）（および式（６））で定義されるΔΦ（λ）が０となるように第１および第２の回折格子の材料を組み合わせる。
【００３６】
これに対して、本実施例（各数値例）では、式（３）（および式（６））で定義されるΔΦ（λ）が、使用波長帯域のうち２／３以上の範囲において短波長側ほど大きくなる第１および第２の回折格子の材料の組み合わせを用いる。これにより、格子側面の影響を含めた使用回折次数での回折効率の波長特性を均一に近付けることができる。言い換えれば、使用波長帯域の２／３以上の範囲でこの条件を満足しないと、回折効率の波長特性が均一にならない。
【００３７】
また、回折光学素子は、以下の式（７）で表される関係を満足することが好ましい。
2014006280.tif 000010
【００３８】
式（７）において、λν１およびλν２はともに可視波長帯域の波長（ｎｍ）である。また、λ５５０は波長５５０ｎｍであり、Ｅ−ｎは×１０−ｎである。
【００３９】
さらに、回折光学素子は、以下の式（８）で表される関係を満足することが好ましい。
2014006280.tif 000011
【００４０】
ただし、λνは可視波長帯域の波長（ｎｍ）であり、λ５５０は波長５５０ｎｍである。また、Ｅ−ｎは×１０−ｎである。
【００４１】
これらの式（７），（８）の値が下限値を下回るとスカラー回折理論に近づき、上限値を上回ると逆に悪化してしまう。このように、式（７），（８）の関係を満足しないと、格子側面の影響を含めた使用回折次数での回折効率の波長特性が均一にならないため、好ましくない。
【００４２】
また、使用回折次数が＋１次または−１次であることが好ましい。それら以外の回折次数を使用回折次数とすると、格子高さが高くなって、回折光学素子に対して斜めに光が入射する際の回折効率が低下するおそれがある。
【００４３】
さらに、各回折格子の格子ピッチは、８０μｍ以上であることが好ましい。格子ピッチが８０μｍより小さくなると、格子側面の回折現象に対する影響が大きくなるために、使用回折次数の回折効率が低下するおそれがある。
［数値例１］
数値例１では、第１の回折格子１の材料として、アクリル系紫外線硬化樹脂にＩＴＯ微粒子を混合させた紫外線硬化樹脂を用いた。また、第２の回折格子２の材料として、アクリル系紫外線硬化樹脂にＺｒＯ２微粒子を混合させた紫外線硬化樹脂を用いた。さらに、各材料の屈折率を調整して、表１に示すΔΦ（λ）が得られるようにした。ΔΦ（λ）は、使用波長帯域の全域（２／３以上の範囲）において短波長側ほど大きくなっている。なお、本数値例における格子高さｄは１１．００μｍ、使用回折次数は＋１次、入射光のベース面に対する入射角度は０ｄｅｇ（垂直入射）、格子ピッチは１００μｍである。
【００４４】
【表１】
2014006280.tif 000012
【００４５】
本数値例において、ＲＣＷＡを用いて回折効率を評価した結果を図３に示す。図３（ａ）は、使用回折次数＋１次での回折効率の波長特性である。図３（ａ）から、可視波長帯域である４００〜７００ｎｍにおいて格子側面の影響を考慮した回折効率がほぼ均一になっていることが分かる。また、後に示す比較例１に比べて、波長特性が向上していることも分かる。
【００４６】
図３（ｂ）は、波長４００ｎｍ、５５０ｎｍおよび７００ｎｍにおける高回折次数での回折効率のうち低い部分を拡大して示している。図３（ｂ）から、−６０次〜−４０次付近の不要回折光の回折次数（以下、不要回折次数という）での回折効率のピークは、短波長側である波長４００ｎｍと比較して長波長側である波長７００ｎｍの方が高い。これは、入射光が回折光学素子（ベース面）に対して垂直入射する場合でも格子側面にて発生する回折現象であり、回折効率のピークは波長とほぼ同じ割合になっている。比較的低回折次数（およそ−１０次〜０次）では、波長７００ｎｍと比較して４００ｎｍの方が回折効率のピークが高くなっている。これら高回折次数と低回折次数の不要回折光をバランスさせることによって、使用回折次数の回折効率の波長特性がほぼ均一になっている。
【００４７】
短波長側の低回折次数の不要回折光については、比較的目立たないため、存在していてもあまり問題はない。また、最近の光学機器のデジタル化や、撮影画像を大型プリントする際に要求される高画質化に伴う撮影光学系のレンズ枚数の増加によって、短波長側の吸収が大きくなる傾向にあるため、短波長側の低回折次数の不要回折光は、より問題とならない傾向にある。
【００４８】
本数値例の材料は、ベース樹脂材料と微粒子とを混合した材料であるが、屈折率を調整するために、さらに異なる樹脂や微粒子を混合させてもよい。また、回折格子を紫外線で硬化させる際のプロセスを変化させることで、各回折格子の材料の屈折率を調整してもよい。
【００４９】
本数値例の式（７），（８）の値は、表７に示す。
［数値例２］
数値例２では、数値例１と同様に、第１の回折格子１の材料として、アクリル系紫外線硬化樹脂にＩＴＯ微粒子を混合させた紫外線硬化樹脂を用いた。また、第２の回折格子２の材料として、アクリル系紫外線硬化樹脂にＺｒＯ２微粒子を混合させた紫外線硬化樹脂を用いた。ただし、これらの材料は、数値例１の材料とは異なる材料である。さらに、各材料の屈折率を調整して、表２に示すΔΦ（λ）が得られるようにした。ΔΦ（λ）は、使用波長帯域の全域（２／３以上の範囲）において短波長側ほど大きくなっている。なお、本数値例における格子高さｄは１１．００μｍ、使用回折次数は＋１次、入射光のベース面に対する入射角度は０ｄｅｇ（垂直入射）、格子ピッチは１００μｍである。
【００５０】
【表２】
2014006280.tif 000013
【００５１】
本数値例において、ＲＣＷＡを用いて回折効率を評価した結果を図４に示す。図４（ａ）は、使用回折次数＋１次での回折効率の波長特性である。図４（ａ）から、可視波長帯域である４００〜７００ｎｍにおいて格子側面の影響を考慮した回折効率がほぼ均一になっていることが分かる。また、後に示す比較例１に比べて、波長特性が向上していることも分かる。
【００５２】
図４（ｂ）は、波長４００ｎｍ、５５０ｎｍおよび７００ｎｍにおける高回折次数での回折効率のうち低い部分を拡大して示している。数値例１と同様に、高回折次数と低回折次数の不要回折光をバランスさせることによって、使用回折次数の回折効率の波長特性がほぼ均一になっている。
【００５３】
本数値例の式（７），（８）の値は、表７に示す。
［比較例１］
実施例１（数値例１，２）の特徴をより明確にするために、比較例１を示す。本比較例はスカラー回折理論を用いた設計例である。本比較例でも、第１の回折格子の材料として、アクリル系紫外線硬化樹脂にＩＴＯ微粒子を混合させた紫外線硬化樹脂を用いた。また、第２の回折格子の材料として、アクリル系紫外線硬化樹脂にＺｒＯ２微粒子を混合させた紫外線硬化樹脂を用いた。さらに、各材料の屈折率を調整して、表３に示すΔΦ（λ）が得られるようにした。なお、本比較例における格子高さｄは１１．００μｍ、使用回折次数は＋１次、入射光のベース面に対する入射角度は０ｄｅｇ（垂直入射）、格子ピッチは１００μｍである。
【００５４】
【表３】
2014006280.tif 000014
【００５５】
表３から分かるように、ΔΦ（λ）は、使用波長帯域の全域において０であり、式（３）（および式（６））のスカラー回折理論では回折効率が１００％となる。
【００５６】
一方、本比較例において、ＲＣＷＡを用いて回折効率を評価した結果を図８に示す。図８（ａ）は、使用回折次数である＋１次での回折効率の波長特性である。図８（ａ）から、可視波長帯域である４００〜７００ｎｍに対して、格子側面の影響を考慮した回折効率は、長波長側の方が短波長側よりも低く、波長特性は好ましくないことが分かる。
【００５７】
図８（ｂ）は、波長４００ｎｍ、５５０ｎｍおよび７００ｎｍにおける高回折次数での回折効率のうち低い部分を拡大して示している。図８（ｂ）から、不要回折次数での回折効率のピークは、数値例１，２と同様に、波長４００ｎｍに比べて波長７００ｎｍの方が高い。これは、数値例１でも説明したように、入射光が回折光学素子（ベース面）に対して垂直入射する場合でも格子側面にて発生する回折現象であり、回折効率のピークは波長とほぼ同じ割合になっている。また、低回折次数でも、波長４００ｎｍと比較して７００ｎｍの方が回折効率のピークが高くなっている。このため、使用回折次数での回折効率は、短波長側よりも長波長側の方が低くなっている。
【００５８】
このように、回折格子の格子側面の影響を考慮していない従来のスカラー回折理論に基づいて設計された回折光学素子では、格子側面を考慮すると、良好な特性が得られない。
［数値例３］
数値例３では、数値例１，２と同様に、第１の回折格子１の材料として、アクリル系紫外線硬化樹脂にＩＴＯ微粒子を混合させた紫外線硬化樹脂を用いた。また、第２の回折格子２の材料として、アクリル系紫外線硬化樹脂にＺｒＯ２微粒子を混合させた紫外線硬化樹脂を用いた。ただし、これらの材料は、数値例１，２とは異なる材料である。さらに、各材料の屈折率を調整して、表４に示すΔΦ（λ）が得られるようにした。ΔΦ（λ）は、使用波長帯域の全域（２／３以上の範囲）において短波長側ほど大きくなっている。なお、本数値例における格子高さｄは１１．００μｍ、使用回折次数は＋１次、入射光のベース面に対する入射角度は０ｄｅｇ（垂直入射）、格子ピッチは、数値例１，２とは異なり、２００μｍである。
【００５９】
【表４】
2014006280.tif 000015
【００６０】
本数値例において、ＲＣＷＡを用いて回折効率を評価した結果を図５に示す。図５（ａ）は、使用回折次数＋１次での回折効率の波長特性である。図４（ａ）から、可視波長帯域である４００〜７００ｎｍにおいて格子側面の影響を考慮した回折効率がほぼ均一になっていることが分かる。また、後に示す比較例２に比べて、波長特性が向上していることも分かる。
【００６１】
図５（ｂ）は、波長４００ｎｍ、５５０ｎｍおよび７００ｎｍにおける高回折次数での回折効率のうち低い部分を拡大して示している。図５（ｂ）から、−１２０次〜−８０次付近の不要回折次数での回折効率のピークは、波長４００ｎｍに比べて波長７００ｎｍの方が高い。本数値例よりも格子ピッチが小さい数値例１，２および比較例１と比較すると、回折効率のピークが低くなっている。これは、本数値例での格子ピッチが大きいことによって、回折格子全体に対する格子側面の回折現象に与える影響が小さくなっているためである。一方、比較的低回折次数（およそ−２０次〜０次）での回折効率は、波長７００ｎｍに比べて波長４００ｎｍの方が高くなっている。このように、格子ピッチが異なっても、高回折次数と低回折次数の不要回折光をバランスさせることによって、使用回折次数の回折効率の波長特性がほぼ均一になっている。
【００６２】
本数値例の式（７），（８）の値は、表７に示す。
［比較例２］
実施例１（数値例３）の特徴をより明確にするために、比較例２を示す。本比較例はスカラー回折理論を用いた設計例であり、格子ピッチが数値例３と同じである。また、本比較例での回折格子の材料の屈折率は、スカラー回折理論は式（５）から分かるように格子ピッチに依存しないため、比較例１（表３）と同じである。なお、格子高さｄは１１．００μｍ、使用回折次数は＋１次、入射光のベース面に対する入射角度は０ｄｅｇ（垂直入射）、入射角度は０ｄｅｇ、格子ピッチは１００μｍである。
【００６３】
本比較例において、ＲＣＷＡを用いて回折効率を評価した結果を図９に示す。図９（ａ）は、使用回折次数である＋１次での回折効率の波長特性である。図９（ａ）から、可視波長帯域である４００〜７００ｎｍに対して、格子側面の影響を考慮した回折効率は、長波長側の方が短波長側よりも低く、波長特性は好ましくないことが分かる。
【００６４】
図９（ｂ）は、波長４００ｎｍ、５５０ｎｍおよび７００ｎｍにおける高回折次数での回折効率のうち低い部分を拡大して示している。図９（ｂ）から、不要回折次数での回折効率のピークは、波長４００ｎｍに比べて波長７００ｎｍの方が高い。また、格子ピッチが小さい比較例１と比較すると、回折効率のピークが低くなっている。これは、数値例３でも説明したように、格子ピッチが大きいことによって、回折格子全体に対する格子側面の回折現象に与える影響が小さくなっているためである。
【００６５】
本比較例は、比較例１に対して格子ピッチが異なるが、比較例１と同様に、使用回折次数での回折効率が、短波長側よりも長波長側の方が低くなっている。このように、格子ピッチが異なっても、回折格子の格子側面の影響を考慮していない従来のスカラー回折理論に基づいて設計された回折光学素子では、格子側面を考慮すると、良好な特性が得られない。
［数値例４］
数値例４では、数値例１〜３と同様に、第１の回折格子１の材料として、チオアクリル系紫外線硬化樹脂にＩＴＯ微粒子を混合させた紫外線硬化樹脂を用いた。一方、第２の回折格子２の材料として、低融点ガラスを用いた。さらに、各材料の屈折率を調整して、表５に示すΔΦ（λ）が得られるようにした。ΔΦ（λ）は、使用波長帯域の全域（２／３以上の範囲）において短波長側ほど大きくなっている。なお、本数値例における格子高さｄは、数値例１〜３とは異なり、５．００μｍである。使用回折次数は＋１次、入射光のベース面に対する入射角度は０ｄｅｇ（垂直入射）、格子ピッチは１００μｍである。
【００６６】
【表５】
2014006280.tif 000016
【００６７】
本数値例において、ＲＣＷＡを用いて回折効率を評価した結果を図６に示す。図６（ａ）は、使用回折次数＋１次での回折効率の波長特性である。図６（ａ）から、可視波長帯域である４００〜７００ｎｍにおいて格子側面の影響を考慮した回折効率がほぼ均一になっていることが分かる。また、後に示す比較例３に比べて、波長特性が向上していることも分かる。
【００６８】
図６（ｂ）は、波長４００ｎｍ、５５０ｎｍおよび７００ｎｍにおける高回折次数での回折効率のうち低い部分を拡大して示している。図６（ｂ）から、−９０次〜−７０次付近の不要回折次数での回折効率のピークは、波長４００ｎｍに比べて波長７００ｎｍの方が高く、格子高さが異なっても波長とほぼ同じ割合になっている。
【００６９】
本数値例よりも格子高さが高い数値例１，２および比較例１と比較すると、回折効率のピークが低くなっている。これは、本数値例の格子高さが低いことによって、格子側面での回折現象が小さくなっているためである。比較的低回折次数（およそ−１０次〜０次）での回折効率が、波長７００ｎｍと比較して波長４００ｎｍの方が高くなっている。このように、格子高さが異なっても、高回折次数と低回折次数の不要回折光をバランスさせることによって、使用回折次数の回折効率の波長特性がほぼ均一になっている。
［比較例３］
実施例１（数値例４）の特徴をより明確にするために、比較例３を示す。本比較例はスカラー回折理論を用いた設計例であり、格子高さが数値例４と同じである。数値例４と同様に、第１の回折格子の材料としてチオアクリル系紫外線硬化樹脂にＩＴＯ微粒子を混合させた紫外線硬化樹脂を用い、第２の回折格子の材料として低融点ガラスを用いた。
【００７０】
さらに、各材料の屈折率を調整して、表６に示すΔΦ（λ）が得られるようにした。なお、本比較例における格子高さｄは５．００μｍ、使用回折次数は＋１次、入射光のベース面に対する入射角度は０ｄｅｇ（垂直入射）、格子ピッチは１００μｍである。
【００７１】
【表６】
2014006280.tif 000017
【００７２】
表６から分かるように、ΔΦ（λ）は、使用波長帯域の全域において０であり、式（３）（および式（６））のスカラー回折理論では回折効率が１００％となる。
【００７３】
本比較例において、ＲＣＷＡを用いて回折効率を評価した結果を図１０に示す。図１０（ａ）は、使用回折次数である＋１次での回折効率の波長特性である。図８（ａ）から、可視波長帯域である４００〜７００ｎｍに対して、格子側面の影響を考慮した回折効率は、長波長側の方が短波長側よりも低く、波長特性は好ましくないことが分かる。
【００７４】
図１０（ｂ）は、波長４００ｎｍ、５５０ｎｍおよび７００ｎｍにおける高回折次数での回折効率のうち低い部分を拡大して示している。図１０（ｂ）から、不要回折次数での回折効率のピークは、波長４００ｎｍに比べて波長７００ｎｍの方が高い。これは、格子高さが異なっても、比較例１と同様に、入射光が回折光学素子（ベース面）に対して垂直入射する場合でも格子側面にて発生する回折現象であり、回折効率のピークは波長とほぼ同じ割合になっている。低回折次数でも、波長４００ｎｍと比較して７００ｎｍの方が回折効率のピークが高くなっている。このため、使用回折次数での回折効率は、長波長側の方が低くなっている。
【００７５】
このように、格子高さが異なっても、回折格子の格子側面の影響を考慮していない従来のスカラー回折理論に基づいて設計された回折光学素子では、格子側面を考慮すると、良好な特性が得られない。
【００７６】
以上説明した数値例１〜４におけるΔΦ（λ）の値と、式（７），（８）の値を、表７にまとめて示す。なお、式（７），（８）におけるλν１は４００ｎｍであり、λν２は７００ｎｍである。
【００７７】
【表７】
2014006280.tif 000018
【００７８】
表７から、数値例１〜４はいずれも、式（７），（８）で示す関係を満足していることが分かる。また、比較例１〜３は、ΔΦ（λ）が０であるため、式（７），（８）で示す関係を満足しないことは明らかである。このため、式（７），（８）の関係を満足することによって、格子側面の影響を含めた使用回折次数での回折効率の波長特性が均一である回折光学素子を得ることができる。
【実施例２】
【００７９】
図７には、本発明の実施例２である撮影光学系の構成を示している。この撮影光学系は、デジタルスチルカメラやビデオカメラ等の撮像装置や交換レンズに用いられる。
【００８０】
１０１は撮影光学系（撮影レンズ）であり、その内部には、絞り４０と、実施例１にて説明した回折光学素子１０とを含む。回折光学素子１０は、撮影光学系１０１のうち最も物体側のレンズユニットを構成するレンズ（基板レンズ）２０，３０の貼り合せ面に設けられている。
【００８１】
１０２は撮像装置（光学機器）であり、４１はＣＣＤセンサ等により構成される撮像素子である。撮影光学系１０１は、撮像素子４１の撮像面に被写体像を形成する。回折光学素子１０は、撮影光学系１０１の色収差を補正する役割を有する。撮像素子４１は、被写体像を光電変換して撮像信号を出力する。撮像装置１０２内の画像処理回路１０３は、撮像信号に対して各種処理を行って、画像を生成し、不図示のモニタでの表示のために出力したり、不図示の記憶媒体に記憶させたりする。
【００８２】
実施例１の回折光学素子１０は、波長特性が良好であり、かつ高い回折効率を与えることができるので、フレアが少ない高性能な撮影光学系を実現できる。
【００８３】
なお、撮影光学系に回折光学素子１０を用いる場合の該回折光学素子１０の配置位置は、図７に示す位置に限られず、また撮影光学系内に複数の回折光学素子を設けてもよい。さらに、本実施例では、回折光学素子を含む光学系として撮影光学系を例に説明したが、イメージスキャナや複写機の読み取り光学系等、広波長域で使用される各種光学機器の光学系として用いることができる。
【００８４】
以上説明した各実施例は代表的な例にすぎず、本発明の実施に際しては、各実施例に対して種々の変形や変更が可能である。
【産業上の利用可能性】
【００８５】
波長特性が良好であり、かつ高い回折効率を与える回折光学素子を提供でき、これにより、高性能な光学系や光学機器を提供できる。
【符号の説明】
【００８６】
１０  回折光学素子
１  第１の回折格子
２  第２の回折格子
【図１】
2014006280.tif 000023
【図２】
2014006280.tif 000024
【図３】
2014006280.tif 000025
【図４】
2014006280.tif 000026
【図５】
2014006280.tif 000027
【図６】
2014006280.tif 000028
【図７】
2014006280.tif 000029
【図８】
2014006280.tif 000030
【図９】
2014006280.tif 000031
【図１０】
2014006280.tif 000032